(57)【要約】【課題】          樹脂バインダーを使用することなく、染料や顔料を基体に固定し、高い耐水性、耐久性、耐熱性等を備えた着色シリカ被膜形成用のコーティング組成物を提供する。【解決手段】    アスペクト比が１０〜５００、平均粒径が０．０１〜５μｍである自己造膜性を有する板状シリカ微粒子及び染料や顔料からなる着色剤が、造膜形成要素として、水性媒体中に分散されてなるコーティング組成物を使用する。着色剤の少なくとも一部は、前記板状シリカ微粒子の表面に固定されており、比表面積は、好ましくは３０〜５００ｍ2／ｇであり、当該コーティング組成物により、印字や画像を形成した場合、画像等が擦って剥離せず、耐水性があり、屋外での使用に耐える。【選択図】    なし【特許請求の範囲】
【請求項１】
少なくとも、アスペクト比が１０〜５００、平均粒径が０．０１〜５μｍである自己造膜性を有する板状シリカ微粒子及び着色剤が、造膜形成要素として、水性媒体中に分散されてなることを特徴とする着色シリカ被膜形成用コーティング組成物。
【請求項２】
着色剤の少なくとも一部が、前記板状シリカ微粒子の表面に固定されている請求項１に記載のコーティング組成物。
【請求項３】
着色剤が顔料である請求項１又は２に記載のコーティング組成物。
【請求項４】
前記板状シリカ微粒子の比表面積が３０〜５００ｍ2／ｇである請求項１〜３のいずれかに記載のコーティング組成物。
【請求項５】
前記板状シリカ微粒子が、鱗片状シリカの薄片１次粒子が互いに面間が平行的に配向し、複数枚重なって形成される葉状シリカ２次粒子である請求項１〜４のいずれかに記載のコーティング組成物。
【請求項６】
請求項１〜５のいずれかに記載のコーティング組成物を基体上にコートして得られる着色シリカ被膜。
【発明の詳細な説明】
【技術分野】
【０００１】
本発明は、耐にじみ性、耐水性、耐熱性、耐食性、耐薬品性及び耐候性に優れた、着色シリカ被膜を形成するためのコーティング組成物及び当該コーティング組成物により形成された着色シリカ被膜に関する。
【背景技術】
【０００２】
従来、標識や画像形成のための、着色被膜（着色コーティング）形成用着色コーティング組成物においては、染料や顔料等の着色剤（色剤）を、造膜形成要素としての有機バインダーで、基体上に固定、結着する必要があった。特に環境上の配慮から、使用が強く推奨されている有機溶媒を使用しない水性コーティング組成物の場合、当該バインダーは、通常水溶性樹脂からなるものであるため、耐水性が低いという問題がある。
【０００３】
例えば、近年、インクジェット方式による印刷は、オフィスや家庭用における小型のプリンタ及び印刷紙を使用するものばかりでなく、産業用として、建築用壁面、屋外の宣伝広告看板、ＣＡＤ、ポスター、道路標識、捺染等の用途に、大型のインクジェットプリンタ装置によるものが安価な上、品質が高いこともあり、急速に普及しつつある。
【０００４】
このような広範囲に使用されているインクジェットプリンタ用インク、特に水性インクとしては、着色剤として顔料と水性樹脂を水性媒体に分散させたいわゆる水性顔料インクが注目されている。顔料は、染料に比較して、耐候性、耐水性があるため、形成された画像は、基本的に耐水性や耐候性が向上する。しかしながら、顔料を基体に固着するバインダーが水溶性のものであるため、形成画像としては耐水性が乏しく、特に屋外で使用する場合、にじんだり、経時的に鮮明度が劣化するという問題があった。また、バインダーは有機樹脂よりなるものであるから、耐熱性や耐候性に関してはかならずしも充分でなかった。
【０００５】
さらにまた、顔料粒子は、染料のように基体である紙繊維に化学的に結合することはできないので、紙繊維の間に入って（落ち込んで）しまい、下地である記録紙の色を効果的に隠蔽することが困難になり、従ってまた、顔料粒子がこすれ落とされやすいという問題もある。
【０００６】
このため、コロイダルシリカの微粒子をインク中にフィラーとして分散させ、これを紙繊維の間に充填し、顔料粒子の抜けを防止することにより画像の光学濃度を高めることが試みられている（例えば、特許文献１〜特許文献３を参照。）。
【０００７】
また、あらかじめ、シリカ微粒子表面にシラノール基等を利用して顔料粒子や染料を固定化して着色シリカ粒子とし、水性のインクジェット用インク等による画像の光学濃度、耐水性、耐熱性等を向上させることも提案されている（特許文献４〜特許文献６を参照。）。
【０００８】
しかしながら、当該着色シリカ粒子を基体に固着するバインダーがやはり水溶性のものであるため、着色被膜（又は形成された画像）は耐水性が乏しく、耐熱性も充分ではなく、さらに擦った場合等に画像がかすれる等の問題が残っている。また、シリカ粒子の形状としては、通常コロイダルシリカ等球状のものであるため、当該シリカ粒子によっては、下地である記録紙を完全に隠蔽することは難しかった。
【０００９】
【特許文献１】特開平９−２２７８１２号公報（特許請求の範囲（請求項１〜３）、〔０００８〕〜〔００１０〕）
【特許文献２】特開２０００−５３９０１号公報（特許請求の範囲（請求項１〜２）、〔０００７〕〜〔０００８〕）
【特許文献３】米国特許第５２２１３３２号明細書（第５欄６０行〜第６欄８行）
【特許文献４】米国特許第４５６６９０８号明細書（第１欄４行〜４２行）
【特許文献５】特許第３１０５５１１号明細書（特許請求の範囲（請求項１〜２））
【特許文献６】特開平２００３−５５５９１号公報（特許請求の範囲（請求項１〜６）、〔００２５〕〜〔００３４〕）
【発明の開示】
【発明が解決しようとする課題】
【００１０】
本発明の目的は、実質的に樹脂バインダーを使用することなく、顔料粒子等を基体に固定し、高い耐水性、耐久性、耐熱性等を備えた着色無機被膜、特に着色シリカ被膜形成用のコーティング組成物を提供することである。
【課題を解決するための手段】
【００１１】
本発明に従えば、以下の着色シリカ被膜形成用コーティング組成物及び着色シリカ被膜が提供される。
【００１２】
〔１〕
少なくとも、アスペクト比が１０〜５００、平均粒径が０．０１〜５μｍである自己造膜性を有する板状シリカ微粒子及び着色剤が、造膜形成要素として、水性媒体中に分散されてなることを特徴とする着色シリカ被膜形成用、または画像形成用コーティング組成物
【００１３】
〔２〕
着色剤の少なくとも一部が、前記板状シリカ微粒子の表面に固定されている〔１〕に記載のコーティング組成物。
【００１４】
〔３〕
着色剤が顔料である〔１〕又は〔２〕に記載のコーティング組成物。
【００１５】
〔４〕
前記板状シリカ微粒子の比表面積が３０〜５００ｍ2／ｇである〔１〕〜〔３〕のいずれかに記載のコーティング組成物。
【００１６】
〔５〕  
前記板状シリカ微粒子が、鱗片状シリカの薄片１次粒子が互いに面間が平行的に配向し、複数枚重なって形成される葉状シリカ２次粒子である〔１〕〜〔４〕のいずれかに記載のコーティング組成物。
【００１７】
〔６〕  
〔１〕〜〔５〕のいずれかに記載のコーティング組成物を基体上にコートして得られる着色シリカ被膜または当該着色シリカ被膜よりなる画像。
【発明を実施するための最良の形態】
【００１８】
以下、本発明を詳細に説明する。
本発明の着色シリカ被膜形成用または画像形成用のコーティング組成物（以下「本発明のコーティング組成物」または「本発明の組成物」という。）においては、造膜構成要素として、アスペクト比が１０〜５００、平均粒径が０．０１〜５μｍである自己造膜性を有する板状シリカ微粒子及び着色剤を、水性媒体中に分散させたものである。
【００１９】
（自己造膜性を有する板状シリカ微粒子）
本発明の最大の特徴は、まず基本的に、例えばインクジェット用水性インク組成物に配合するシリカ微粒子として、従来のごときコロイダルシリカ等に代わり、自己造膜性を有し、かつ、アスペクト比が１０〜５００、平均粒径が代表的には０．０１〜５μｍという特定の板状シリカを使用する点にある。
【００２０】
この場合、少なくとも自己造膜性を有し、かつ、形態が特定の板状シリカであれば、特に限定するものではないが、なかでも、本出願人により創出された、鱗片状シリカの薄片１次粒子が互いに面間が平行的に配向し、複数枚重なって形成される自己造膜性を有する板状の葉状シリカ２次粒子が最も好ましい。以下、当該板状シリカとして葉状シリカ２次粒子を代表例として説明する。
【００２１】
板状シリカのアスペクト比（板状粒子の厚みに対する長径の比）は、１０〜５００、好ましくは２０〜３００であり、また、平均粒径は０．００１〜２０μｍ、好ましくは０．００１〜１０μｍ、より好ましくは０．０１〜１０μｍ、さらに好ましくは０．０１〜５μｍ、最も好ましくは０．０１〜２μｍである。アスペクト比が１０未満の場合は、形成される着色被膜や画像の隠蔽性が充分に得られないため好ましくない。また粒径がこの上限をあまり超える場合は、緻密な被膜を得るのが困難になり、さらに水性媒体中でのシリカ粒子の沈降速度が大きくなるので好ましくない。なお、板状粒子の厚さ及び長さは、特に断らないかぎり、その平均値を意味する。
【００２２】
また、板状シリカ粒子の比表面積は、少なくとも３０〜５００ｍ2／ｇ、好ましくは３０〜３００ｍ2／ｇ、さらに好ましくは３０〜２００ｍ2／ｇ、最も好ましくは５０〜２００ｍ2／ｇのものである。比表面積がこれよりあまり大きいと、水性媒体中において凝集しやすくなり、充分な分散が困難になると同時に粒径も小さくなり、その造膜性も劣ってくる。
【００２３】
本発明における、板状粒子は、粒子が実質的に薄い板状の形態を有しているものであればよく、これがさらに、部分的又は全体的に曲がったり、ねじれたりしてもよい。
【００２４】
このような、葉状シリカ２次粒子からなる板状シリカ粒子は、後記する方法により得られるが、その形態に起因して大きな自己造膜性を有し、常温においても容易に強固なシリカ被膜を形成しうるものである。すなわち、ここにいう自己造膜性とは、当該板状粒子の１５％程度の水分散液を金属表面やガラス等の基体上に塗布し、常温で乾燥すると、なんら被膜形成剤、造膜助剤またはバインダー等を使用することなしに硬化し、それ自体で強靱な被膜が形成されることを意味する（すなわち、当該板状シリカ粒子の純粋なスラリー自体が塗膜形成機能を有するのであり、また、当該スラリーは、被膜形成性コーティング組成物なのである。）。
【００２５】
この自己造膜性のメカニズムは、おそらく、その有する特異な鱗片状の形状のため、基材表面に塗布された塗膜が乾燥する過程で、鱗片状の粒子同士が基材に平行に重なって互いに係合することによるものと推察される。この板状シリカ粒子からなる被膜は、葉状シリカ粒子同士が基板に平行的に配向、積層して互いに係止された、極めて強固なものである。
【００２６】
当該水性媒体に分散した状態で当該板状シリカ粒子自体が染料や顔料により着色されていれば、当該コーティング組成物を塗布乾燥して着色被膜が形成され、当該着色被膜により画像等を形成することができる。
【００２７】
なお、着色被膜又は着色被膜による画像が、耐かすれ性を有する充分な硬さの塗膜であるためには、当該被膜の鉛筆硬度は、少なくとも１Ｂ以上、好ましくは１Ｈ以上、さらに好ましくは２Ｈ以上、最も好ましくは３Ｈ以上のものである。
本発明において「自己造膜性」とは、このような充分に硬い塗膜を形成することができる意味である。
【００２８】
これに対し、従来のインクジェット用インクにフィラーとして配合されているコロイダルシリカ粒子は、実質的にこのような自己造膜性はなく、有機樹脂のバインダーがなければ、強固な被膜を形成することはできない。
【００２９】
（葉状シリカ２次粒子の調製）
本発明で使用する板状シリカ粒子としては、上記した葉状シリカ２次粒子を用いることが好ましいが、これは、物質自体としては、所謂シリカ−Ｘ、シリカ−Ｙとして知られているものである。
【００３０】
葉状シリカ２次粒子は、本出願人が提案しているように、活性ケイ酸、シリカゾル、エアロジル、シリカヒドロゲル、シリカゲル（シリカキセロゲル）等を出発物質として、これらをアルカリ金属の存在下で水熱処理する方法により、まず、葉状シリカ２次粒子が３次元的に不規則に重なり合って形成されたシリカ３次凝集体粒子（３次粒子）を生成させ、次いで解砕処理を行うことによって、当該３次粒子を解砕し、葉状シリカ２次粒子を得るという方法により容易に調製することができる。
【００３１】
上記シリカヒドロゲル等の出発物質の水熱処理は、オートクレーブ等の加熱圧力容器中で加熱することにより行われ、シリカ３次凝集体粒子が得られるが、当該シリカ−Ｘやシリカ−Ｙ等の単一相を短時間で得るため、温度範囲としては、好ましくは１５０〜２２０℃、さらに好ましくは１６０〜２００℃が用いられる。また、必要な水熱処理の時間は、通常、３〜５０時間、好ましくは、５〜４０時間程度である。
【００３２】
水スラリー状で得られたシリカ３次凝集体粒子は、固液分離・水洗装置を用いて水洗・固液分離して、さらに水等の水性媒体でリパルプし、ＳｉＯ2 濃度１〜３０質量％の水性媒体のスラリーとし、これを湿式ビーズミルや湿式ボールミル等の湿式粉砕装置（解砕装置）に供給して、解砕処理して葉状シリカ２次粒子の水性媒体のスラリーを得ることができる。なお、湿式ビーズミルとしては、直径０．２〜１．０ｍｍのアルミナ又はジルコニア等の媒体ビーズを用いることが望ましい。
【００３３】
かくして得られる葉状シリカ２次粒子の水性媒体のスラリー（水性媒体への分散体）は、その自己造膜性を確保するため、これを乾燥してその乾燥粒子とせず、水性媒体のスラリーのまま使用することが好ましい。葉状シリカ２次粒子のスラリー濃度は、通常、１〜３０質量％、好ましくは１〜２０質量％である。なお、ここで水性媒体とは、水単独または水を主体としこれにメタノールやイソプロパノール等の水溶性有機溶媒が混合した水性媒体を意味するが、水がもっとも好ましい。
【００３４】
本発明で使用する、自己造膜性を有し、かつ、代表的にはアスペクト比が１０〜５００、平均粒径が０．０１〜５μｍという特定の板状シリカ微粒子は、上記のようにして調製することができるが、また、市販品として入手可能である（例えば、「サンラブリーＬＦＳ」（商品名、洞海化学工業社製）として、板状シリカ微粒子を水スラリーとしたものが入手できる。）。
【００３５】
本発明における葉状シリカ２次粒子の水性媒体のスラリーにおける、板状シリカ自体は、白色のものであり、これを種々の基体、例えば、金属、プラスチック、ガラス、紙、セラミックス、木材、セメント硬化体、石材、皮革などの基材表面に単独で塗布し乾燥あるいは加熱処理した場合には、顕著な自己造膜性を有し、強靭な白色の硬化塗膜を形成することができ、また、このスラリーで画像を描いて乾燥すれば、白色の画像を形成することができる。
【００３６】
なお、本発明における最も代表的な板状シリカ微粒子である、葉状シリカ２次粒子とは、その自己造膜性が損なわれない限り、一部もしくは大部分が薄片状１次粒子であってもよく、または一部に３次凝集体粒子が混合しているものであってもかまわない。本発明における葉状シリカ２次粒子とは、このようなものを意味する。
【００３７】
当該粒子の平均粒子径は、特に限定するものではないが、すでに述べたように、本発明で使用する場合は、通常０．００１〜２０μｍ、好ましくは０．０１〜１０μｍ、さらに好ましくは、０．０１〜５μｍ、最も好ましくは０．０１〜２μｍ程度である。
【００３８】
ここで、平均粒子径の測定方法として、レーザー回折／散乱式粒度測定装置（例えば、堀場製作所社製、ＬＡ−９２０型）、動的光散乱式粒度分布測定装置（例えば、堀場製作所社製、ＬＢ−５００型）、或いはコールターカウンター（例えば、コールターエレクトロニクス社製、ＭＡ−II型）等を粒子径の範囲に応じて適宜適用することにより測定される。
【００３９】
（コーティング組成物の調整）
本発明のコーティング組成物は、以上のごとくして調製した、代表的にはアスペクト比が１０〜５００、平均粒径が代表的には０．０１〜５μｍである自己造膜性を有する板状シリカ微粒子の水性媒体分散液に、着色剤を添加して分散せしめることにより得られる。
【００４０】
すなわち、本発明において当該板状シリカ微粒子、例えば葉状シリカ２次粒子の水性媒体スラリーは、シリカ３次凝集体粒子をスラリー状態で解砕することによって得られるが、このスラリーに染料や顔料を着色剤として添加して十分混合し、当該着色剤の少なくとも一部を当該葉状シリカ２次粒子の表面に固定化せしめることにより得られる。
【００４１】
当該粉砕工程は、基本的に、シリカ３次凝集体粒子が解砕により劈開し、薄片１次粒子が互いに面間が平行的に配向し、複数枚層状に重なった葉状シリカ２次粒子が形成されるものであるが、当該積層構造のシリカ粒子の層間（面間）に、染料や顔料（以下「染料等」ということがある。）が入り込み、吸着、固定されると考えられる。特に、メカノケミカル的に劈開されて形成された当該２次粒子の表面は、新たに形成された切断表面を有するため、その表面の化学ポテンシャルは極めて高く、染料等の分子を強く吸着、固定すると考えられる。そしてさらに好ましくは、後に詳述するように、シリカ表面の活性シラノール基と反応しうる基を有する染料（塩基性染料）等を着色剤として使用することにより、よりシリカ粒子への固定が確実に行われる。なお、後述するごとく、このようにして染料等がシリカ微粒子表面に固定されることは、当該シリカの水スラリーに投入した染料等の上澄液中の濃度変化によって確認することができる。
【００４２】
（着色剤）
本発明において、使用する染料等としては、板状シリカ微粒子の水性媒体スラリー中に溶解、または分散し、当該板状シリカ微粒子表面とミクロな状態で接触しうるものであれば特に限定するものではなく、公知のものをいずれも選択して使用可能であり、例えば以下のものが好ましいものとして例示される。
【００４３】
（染料）
塩基性染料（カチオン性染料）、すなわち分子中に酸と化学的に反応しうる塩基性基（アミノ基、アルキルアミノ基など）を含有し、染料分子が水性媒体中でカチオンになるものとしては、例えばローダミンＢ等のローダミン系染料、マラカイトグリーン等のトリアリールメタン系染料、クリスタルバイオレット等のトリフェニルメタン系染料、トルイレンレッド、サフランＴ等のアジン系染料、メチン系染料、アゾ系染料、アクリジンオレンジＲ等のアクリジン系染料、ガロシアニン等のオキサジン系染料、アントラキノン系染料、オーラミン等のジフェニルメタン系染料、スピロ系染料、メチレンブルー等のチアジン系染料、フルオラン系染料、ラクタム系染料が挙げられる。
【００４４】
塩基性染料をカラーインデックスナンバー（Ｃ．Ｉ．）で示すと、例えばＣ．Ｉ．ベーシックブラック２；Ｃ．Ｉ．ベーシックレッド１、同２、同９、同１３、同２７；Ｃ．Ｉ．ベーシックブルー１、同３、同５、同７、同９、同２４、同２８；Ｃ．Ｉ．ベーシックバイオレット７、同１４、同２７等が挙げられる。
【００４５】
その他、酸性染料、直接染料、分散染料、反応染料も使用可能であり、
例えば酸性染料としては、Ｃ．Ｉ．アシッドブラック２、同７、同２４、同２６、同３１、同５２、同１１２、同１６８、同２０８；Ｃ．Ｉ．アシッドレッド１、同６、同８、同３２、同５１、同８０、同８７、同９４、同１１５、同１８０、同２５４、同３１５；Ｃ．Ｉ．アシッドブルー９、同２２、同４０、同５９、同９３、同１０２、同１１７、同１６７、同２２９、同２５４；Ｃ．Ｉ．バイオレット４９；Ｃ．Ｉ．アシッドオレンジ７、同１９等が挙げられ、
【００４６】
直接染料としては、Ｃ．Ｉ．ダイレクトブラック１７、同１９、同２２、同３８、同５１、同６２、同７１、同１０８、同１４６、同１５４；Ｃ．Ｉ．ダイレクトレッド１、同４、同１３、同１７、同２８、同３１、同６２，同７９、同８３、同８９、同２２７、同２４２；Ｃ．Ｉ．ダイレクトイエロー１２、同２４、同４４、同８６、同９８、同１３０、同１４２；Ｃ．Ｉ．ダイレクトブルー６、同２２、同７１、同７８、同８６、同９０、同１０６、同１９９；Ｃ．Ｉ．ダイレクトバイオレット４７、４８；Ｃ．Ｉ．ダイレクトオレンジ３４、同３９、同４６、同６０等が挙げられ、
【００４７】
分散染料としては、Ｃ．Ｉ．ディスパースブラック１；Ｃ．Ｉ．ディスパースレッド３４９；Ｃ．Ｉ．ディスパースイエロー８８；Ｃ．Ｉ．ディスパースブルー１６０等が挙げられ、
【００４８】
反応染料としては、Ｃ．Ｉ．リアクティブブラック１、同５、同１３、同２３、同３４；Ｃ．Ｉ．リアクティブレッド３、同１６、同２３、同２９、同３３、同４５、同５５、同６３、同８５、同１０９、同１１２、同１１８、同１２８、同１４１、同１７７、同１８６、同１９５、同２１８；Ｃ．Ｉ．リアクティブイエロー２、同１３、同１８、同２４、同３７、同４２、同５８、同７６、同８１、同８８、同９３、同１１１、同１３２、同１３９、同１４２、同１４７、同１５１、同１６３；Ｃ．Ｉ．リアクティブブルー２、同５、同１０、同１４、同１８、同２５、同３８、同４９、同５２、同６３、同７１、同７４、同７９、同８９、同１００、同１０５、同１２２、同１４７、同１６０、同１６９、同１７３、同１７６、同１８４、同１９８、同２１１、同２１７；Ｃ．Ｉ．リアクティブバイオレット１、同６、同２４、同３３、同３８；Ｃ．Ｉ．リアクティブオレンジ５、同１１、同１２、同１３、同１６、同３５、同４６、同５６、同６２、同７０、同７４、同８２、同８７、同９３、同９９；Ｃ．Ｉ．リアクティブグリーン５、同８、同１５、同１９、同２３；Ｃ．Ｉ．リアクティブブラウン２、同７、同８、同１１、同１６、同１８、同２４、同３１、同３３等が挙げられる。
【００４９】
（顔料）
一方顔料としては、フタロシアニンブルー、ファストスカイブルー、フタロシアニングリーン等のフタロシアニン系顔料、キナクリドンレッド、キナクリドンマゼンタ等のキナクリドン系顔料、パーマネントカーミン、パーマネントレッド、ハンザイエロー、ピグメントスカーレット等のアゾ系顔料、縮合ポリアゾ系顔料、ジオキサジン系顔料、イソインドレノン系顔料、チオインジゴ系顔料、アンスラキノン系顔料、アニリンブラック系顔料等の有機顔料；
【００５０】
酸化鉄黒、カーボンブラック、例えばアセチレンブラック、ファーネスブラック、チャンネルブラック、ランプブラック等の黒色顔料；酸化チタン、亜鉛華、リトポン、鉛白、アンチモン白、塩基性硫酸鉛等の白色顔料；カドミウムレッド、べんがら、鉛丹、モリブデンレッド等の赤色顔料；黄鉛、チタンイエロー、カドミウムイエロー、リサージ、酸化鉄イエロー等の黄色顔料；群青、紺青等の青色顔料；クロムグリーン、クロムオキサイドグリーン等の緑色顔料；モリブデートオレンジ等のオレンジ顔料等の無機顔料が挙げられる。
【００５１】
このうち塩基性顔料（カチオン性顔料）、すなわち分子中または粒子表面に酸と化学的に反応しうる塩基性基（アミノ基、アルキルアミノ基など）を含有し、当該顔料分子または粒子表面が水性媒体中でカチオンになるものとしては、これをカラーインデックスナンバー（Ｃ．Ｉ．）で示すと、例えば、Ｃ．Ｉ．ピグメントレッド１２２、同１５０、同１７１、同１７５、同１７７、同２０９；Ｃ．Ｉ．ピグメントイエロー１１、同２４、同１０８、同１０９、同１１０、同１３８、同１３９、同１５０、同１５１、同１５４、同１６７；Ｃ．Ｉ．ピグメントブルー１６、同２２、同６６；Ｃ．Ｉ．ピグメントバイオレット１９、同３２；Ｃ．Ｉ．ピグメントオレンジ３６等を挙げることができる。 
【００５２】
その他有機顔料をカラーインデックスナンバー（Ｃ．Ｉ．）で示すと、
Ｃ．Ｉ．ピグメントレッド９、同４９、同５２，同５３、同５７、同９７、同１２２、同１４９、同１５０、同１６８、同１７１、同１７５、同１７６、同１７７、同１８０、同１９２、同２０９、同２１５、同２２０、同２２８、同２３８、同２５４、同２７２；
【００５３】
Ｃ．Ｉ．ピグメントイエロー１１、同１２、同１３、同１４、同１７、同２０、同２４、同７４、同８３、同８６、同９７、同９８同１０８、同１０９、同１１０、同１１７、同１２０、同１２５、同１２８、同１３７、同１３８、同１３９、同１４７、同１４８、同１５０、同１５１、同１５３、同１５４、同１６６、同１６７、同１６８、同１８０、同１８５；
【００５４】
Ｃ．Ｉ．ピグメントブルー１、同２、同３、同１５、同１５：１、同１５：３、同１５：４、同１５：６、同１６、同２２、同６０、同６４、同６６；
Ｃ．Ｉ．ピグメントバイオレット１９、同２３、同２９、同３０、同３２、同３７、同４０、同５０；
【００５５】
Ｃ．Ｉ．ピグメントオレンジ１６、同３６、同４３、同５１、同５５、同５９、同６１、同７１；Ｃ．Ｉ．ピグメントグリーン７、同３６；Ｃ．Ｉ．ピグメントブラウン２３、同２５、同２６等を例示することができる。 
【００５６】
上記した染料や顔料のうち、特に耐候性や耐水性の観点からは、着色剤としては顔料を選択することが好ましく、また、より強固にシリカ微粒子に固定される点からは、塩基性染料や塩基性顔料が好ましく、特に塩基性顔料を選択することが最も好ましい。
【００５７】
（シラノール基による染料等の固定）
本発明においては、基本的には、葉状シリカ２次粒子等の板状シリカ微粒子が分散された水性媒体に添加された染料や顔料は、当該積層構造のシリカ粒子の層間に入り込み、吸着、固定、坦持されるものであり、通常は、この吸着による固定メカニズムのみにより、当該染料等は、葉状シリカ２次粒子に充分強固に固定されるものであると考えられる。
【００５８】
しかして、さらに好ましくは、染料等として塩基性染料等を選択使用することにより、シリカ表面の活性シラノール基と当該塩基性染料等とのイオン交換反応による化学結合の形成、及び／又は、負に帯電しているシラノール基（−ＳｉＯ-）と正に帯電している顔料粒子等とのクーロン力による結合メカニズムにより、上記した塩基性基を有する塩基性染料や塩基性顔料のシリカ粒子への固定がより確実に行われると推定される。
【００５９】
本発明において使用する葉状シリカ２次粒子等の板状シリカ微粒子は、代表的には平均粒子径が０．０１〜５μｍ、比表面積が３０〜５００ｍ2 ／ｇのものであるが、好ましくは、例えば当該粒子単位質量当たりの３０００〜８０００μｍｏｌ／ｇ程度のシラノール基の密度を有するものである。    
【００６０】
本発明者らが検討したところによれば、当該シラノール基と塩基性染料等との物理的吸着による固定および／又は反応による結合は、比較的容易に進行するものであり、例えば、加熱手段及び撹拌手段を備えた反応容器中に、シリカ３次凝集体粒子の解砕により得られた葉状シリカ２次粒子の水性媒体分散液を装入し、そのスラリー濃度を０．１〜３０質量％程度として、撹拌下に塩基性染料等を添加し、粒子を浮遊、懸濁せしめた状態に保持しながら、物理的吸着や反応等を進行させればよい。
【００６１】
なお、シリカ粒子の粒径が比較的大きい場合やスラリー濃度が高い場合、粒子を充分に浮遊、分散させるため、反応容器としては、撹拌槽タイプのものだけでなく、インターナルミキサー、ポニーミキサー、ロールミルのようなニーダー（捏和機）やＶ型、リボン型、二重円錐型混合機等の振とう機タイプのものを使用することも好ましい。
【００６２】
反応条件は、染料等の種類、葉状シリカ２次粒子の粒径、表面シラノール基の密度等によって変わりうるが、通常、反応温度は１０〜８０℃、好ましくは２０〜５０℃、反応時間は１０〜３６０分、好ましくは２０〜２００分程度である。なお、塩基性染料等以外の通常の染料等を使用して、主として物理的吸着のみにより、葉状シリカ２次粒子等への固定・坦持が行われると考えられる場合においても、上記反応温度、反応時間にほぼ準じた条件で当該シリカ微粒子の水性媒体分散液中に染料等を装入し、操作を実施すればよい。
【００６３】
葉状シリカ２次粒子による染料等の反応または吸着による固定過程の進行は、上記反応容器中のスラリーを適宜サンプリングし、その上澄み液またはこれを濾過、遠心分離等固液分離した母液中に溶解または分散している染料等の濃度の時間的変化を経時的に測定することにより容易に確認できる。実際には、通常、上澄み液中の染料等の濃度が反応や吸着の進行につれて、顕著に低下することは、目視によっても充分に認められるものである。
【００６４】
本発明において、板状シリカ微粒子の水性媒体分散液に対して使用する染料等の使用量は、染料等の種類や色彩、所望の着色シリカ被膜の色濃度等により変わりうるが、通常、板状シリカ微粒子に対して、固形物基準で、１〜１００質量％、好ましくは２〜５０質量％、さらに好ましくは３〜３０質量％程度である。
【００６５】
かくして調製された本発明の着色シリカ被膜形成用コーティング組成物は、アスペクト比が１０〜５００、平均粒径が０．０１〜５μｍである自己造膜性を有する板状シリカ微粒子と着色剤からなり、当該着色剤は少なくとも一部が、当該板状シリカ微粒子の表面に固定され、水性媒体中に分散されてなるものであり、見かけ上、当該シリカは当該着色剤で着色された着色シリカ粒子のスラリーとなっている。
【００６６】
本発明のコーティング組成物を、紙、ステンレス鋼、ガラス等の基体上に塗布して、乾燥すると、すでに述べたように、当該シリカ粒子は、自己造膜性を有する板状シリカ粒子であるため、互いに基体に平行的に配向した状態で積層されて密に重なりあう強固な被膜を、なんらバインダーを使用することなしに形成することができる。したがって、本発明における着色シリカ粒子を含むコーティング組成物からは、それ自体で、バインダーを含まない、着色シリカ被膜を容易に形成することができるのである。
【００６７】
かくして形成された着色シリカ被膜は、基本的に、従来常用される水溶性樹脂のバインダーを含有しておらず、シリカを主体とする無機被膜であり、特に好ましくは着色剤として顔料を使用することにより、耐にじみ性、耐水性、耐熱性、耐食性、耐薬品性及び耐候性に優れた、着色シリカコーティグを形成することができるのである。
【００６８】
（他の添加剤）
なお、本発明のコーティング組成物においては、通常のコーティング組成物において使用されている添加剤を、本発明の目的を損なわない範囲で含有することができる。かかる添加剤としては、例えば増粘剤、乳化剤、界面活性剤、沈降防止剤、レベリング剤、消泡剤、抗菌剤、酸化防止剤、防カビ剤、紫外線吸収剤、タルク、クレー、マイカ、ホワイトカーボン等を任意に使用可能である。また、本質的には不要であるが、少量のバインダー樹脂を併用することを排除するものではない。
【００６９】
（塗布手段）
本発明のコーティング組成物を基体に塗布する手段は特に限定するものではなく、通常の塗布方法が採用可能であり、例えば、刷毛塗り、ローラー塗り、バーコーター塗り、吹きつけ塗り、浸漬塗り等が任意に使用できる。
【００７０】
（インクジェット用インキ）
本発明の着色シリカ被膜形成用コーティング組成物は、インクジェットプリンタに適用される顔料インク等としても好適に使用することができる。この場合、着色された板状シリカ微粒子が、フィラーとしての作用、その板状の形状から用紙の目止め（裏うつり防止）の作用、さらには、実質的にシリカに固定されている顔料自体が板状の形態を有することになるので、高い被覆効果、すなわち下地や画像の隠蔽性を奏するとともに、水溶性樹脂バインダーを使用せずに顔料自体に基体への定着性が付与されるので、きわめて耐にじみ性、耐水性、耐熱性、耐候性のある着色被膜、さらには耐溶剤性、耐酸性、耐アルカリ性、軟質塩化ビニル等の樹脂フィルムに接触させた場合の耐色移行性のある着色被膜により、画像やテキストを形成することができる。
【００７１】
なお、本発明の組成物を、インクジェットプリンタに適用する顔料インク等として使用する場合は、板状シリカ微粒子の粒径は、特に０．１〜０．２μｍ程度またはそれ以下のものを選択することが好ましい。この範囲の粒径のシリカ微粒子は、静置してもほとんど沈降しなくなり、均一分散状態を容易に保持できるので、特に好都合である。ちなみにインクジェットプリンタノズルから吐出されるインク粒径は１０μｍ程度であり、当該シリカ微粒子の粒径は遙かに微小なものである。
【００７２】
（その他の用途例）
本発明のコーティング組成物は、屋外で使用する耐水性や耐候性の要求される交通標識や道路白線標識作成のためのトラフィック塗料として、また耐熱性の要求される加熱容器や加熱配管の表示等の形成用塗料としても好適に使用できる。なお、本発明の着色シリカ粒子を含むコーティング組成物は、着色性のフィラーとして、インクジェット用インキに配合したり、塗料の有機バインダーや顔料の代替として配合し着色と塗膜強度向上を同時に実現することが可能である。さらにまた、本発明のコーティング組成物を紙に塗布することにより、色彩のある受容層を形成することも可能である。
【実施例】
【００７３】
以下、実施例をあげて本発明を具体的に説明するが、本発明の技術的範囲がこれに限定されるものではない。なお、％とあるものは、とくに断りなき限り、質量％である。
【００７４】
（試験片の作成）
まず、実施例、比較例において共通して適用する試験片の作成法について説明する。
市販のアルカリソーダ硝子板（１ｍｍ（厚み）×７０×１５０ｍｍ）とセルロース濾紙（Ｎｏ．５Ｃ、１５０ｍｍ径）を用意し、塗布用組成物（着色シリカ被膜形成用コーティング組成物）を、バーコーター塗り法（ＪＩＳ  Ｋ５６００）で、＃４０バーコーター（江藤機械社製）を用いて、ガラス板及びセルロース濾紙にそれぞれ塗布し、室温で２４時間乾燥して試験片とした。塗布量は、それぞれ乾燥後の付着量を、約２０ｇ／ｍ2となるように調整した。
【００７５】
（被膜評価試験法及び結果の評価）
本実施例で用いた耐水性及びその他の被膜物性の評価方法は、以下のとおりである。
（１）  耐水性：  ガラス板の試験片をＪＩＳ  Ｋ５６００に記載された耐水性試験法に準拠し常温２５Ｃで１時間浸漬せしめ、浸漬耐水性試験を行った。
試験後の試験片被膜からの色の溶出を比較評価するため、浸漬した水の着色を目視で評価し、全く着色の無い場合を◎、僅かに水の着色が確認されるものの被膜の変色（退色）がない場合を○、水の着色が確認されるものの被膜の変色は僅かな場合を△、明らかに水の着色が確認され被膜の退色が著しい場合を×と表記する。
【００７６】
（２）  被膜物性：  ガラス板の試験片をＪＩＳ Ｋ５６００に準拠して、鉛筆硬度、碁盤目剥離試験を行い、被膜物性を評価した。
（３）  色にじみ：  濾紙の試験片を用いて色素が基材に染み込んだか否かを外観で判断し、全くにじみの無い場合を○、ややにじみが発生するものの裏写りのない場合を△、裏へ浸透した場合を×と表記する。
【００７７】
〔実施例１〕
（カチオン性水性分散顔料１）
葉状シリカ２次粒子の水スラリー（洞海化学工業社製、サンラブリーＬＦＳ  ＨＮ−０５０、平均粒径０．５μｍ、アスペクト比５０、比表面積１５０ｍ2／ｇ、シラノール基４６００μｍｏｌ／ｇ、固形分濃度１４．７質量％、ｐＨ６．５）２０ｇを、５０ｍｌガラス瓶に採取し、カチオン性水性分散顔料(三国色素社製、プラスレッドＦＧＲ、固形分濃度：３３．７質量％)２．０ｇを、固形分比率（質量比）でシリカ：顔料が８０：２０となるように加えて、振とう機（イワキ社製、Ｖ−５シェーカー）を用いて毎分２００回、３０分間室温で振とうさせ、顔料配合スラリー状の着色被膜形成用コーティング組成物を得た。なお、当該組成物（スラリー）の遠心分離機を用いた固液分離後の上澄み液についてはほとんど顔料による赤い着色は認められなかった。すなわち、投入した顔料は、実質的に葉状シリカ２次粒子に固定されていることが確認された。
【００７８】
このスラリー状のコーティング組成物を、上記方法でガラス板及び濾紙に塗布し、赤色に着色されたシリカ被膜が形成された試験片とした。
当該試験片について、上記の被膜評価試験を行い、着色被膜の耐久性と色にじみ性を評価した。結果を表１に示した。
【００７９】
〔実施例２〕
シリカ：顔料の固形分比率（質量比）を９０：１０とした以外は実施例１と同一の顔料（カチオン性水性分散顔料１）を使用し、同様にして赤色被膜を形成した試験片を調製した。当該被膜の評価を行い結果を表１に示した。
【００８０】
〔実施例３〕
（黒色顔料１）
葉状シリカ２次粒子の水スラリー（洞海化学工業社製、サンラブリーＬＦＳ  ＨＮ−０５０、平均粒径０．５μｍ、アスペクト比５０、比表面積１５０ｍ2／ｇ、シラノール基４６００μｍｏｌ／ｇ、固形分濃度１４．７質量％、ｐＨ６．５）２０ｇを、５０ｍｌガラス瓶に採取し、蒸留水９．２ｇと電気化学工業社製  カーボンブラック（デンカブラック、粒状品）０．３３ｇを固形分比率（質量比）でシリカ：顔料が９０：１０となるように加えて、振とう機（イワキ社製Ｖ−５シェーカー）を用いて室温にて毎分２００回、６０分間振とうさせ、黒色スラリー状の着色被膜形成用コーティング組成物を得た。なお、当該組成物（スラリー）の遠心分離機を用いた固液分離後の上澄み液については、ほとんど顔料による黒色の着色は認められなかった。すなわち、投入したカーボンブラック顔料は、実質的に葉状シリカ２次粒子に固定されていることが確認された。
【００８１】
このコーティング組成物をガラス板及び濾紙に塗布し、黒色のシリカ被膜が形成された試験片とした。
当該試験片について、上記の被膜評価試験を行い、黒色着色被膜の耐久性と色にじみ性を評価した。結果を表１に示した。
【００８２】
〔実施例４〕
シリカ：顔料の固形分比を２０％とした以外は、実施例３と同一の顔料（黒色顔料１）を使用して、同様に処理して試験片を調製し、得られた黒色着色被膜の評価を行い結果を表１に示した。
【００８３】
〔実施例５〕
（カチオン性水性染料１）
葉状シリカ２次粒子の水スラリー（洞海化学工業社製、サンラブリーＬＦＳ  ＨＮ−０５０、平均粒径０．５μｍ、アスペクト比５０、比表面積１５０ｍ2／ｇ、シラノール基４６００μｍｏｌ／ｇ、固形分濃度１４．７質量％、ｐＨ６．５）２０ｇを、５０ｍｌガラス瓶に採取し、カチオン性水性染料（保土谷化学社製、アイゼンカラープリムラレッド４ＢＨ）０．１５ｇを固形分比率（質量比）でシリカ：染料が１００：５となるように加えて、振とう機（イワキ社製、Ｖ−５シェーカー）を用いて、室温にて毎分２００回、３０分間振とうさせ、色素添加された赤系着色スラリー状の着色被膜形成用のコーティング組成物を得た。なお、当該組成物（スラリー）の遠心分離機を用いた固液分離後の上澄み液については染料による赤色の着色はほとんど認められなかった。すなわち、投入した染料は、実質的に葉状シリカ２次粒子に固定されていることが確認された。
【００８４】
このスラリー状のコーティング組成物を、上記方法で処理し、赤色に着色されたシリカ被膜が形成された試験片を得た。
【００８５】
当該試験片に形成した塗膜断面の超薄切片をＴＥＭで観察すると、葉状シリカ２次粒子が基材に平行に配向し、被膜中に積層している様子が観察された。
この試験片について、上記の被膜評価試験を行い、赤色染料の耐久性と色にじみ性を評価した。結果を表１に示した。
【００８６】
〔実施例６〕
（カチオン性水性染料２）
着色染料としてアイゼンカラー、プリムラブルー６ＧＬＨを用いた以外は実施例１と同様に試験片を調製し、青色被膜の評価を行い結果を表１に示した。
【００８７】
〔実施例７〕
（カチオン性水性分散顔料２）
葉状シリカ２次粒子の水スラリー（洞海化学工業社製、サンラブリーＬＦＳ  ＨＮ−０２０、平均粒径０．２μｍ、アスペクト比３５、比表面積２１０ｍ2／ｇ、シラノール基５５００μｍｏｌ／ｇ、固形分濃度１３．１質量％、ｐＨ６．５）２０ｇを、５０ｍｌガラス瓶に採取し、カチオン性水性分散顔料(三国色素社製、プラスレッドＦＧＲ、固形分濃度：３３．７質量％)１．９ｇを、固形分比率（質量比）でシリカ：顔料が８０：２０となるように加えて、振とう機（イワキ社製、Ｖ−５シェーカー）を用いて毎分２００回、３０分間室温で振とうさせ、顔料配合スラリー状の着色被膜形成用コーティング組成物を得た。なお、当該組成物（スラリー）の遠心分離機を用いた固液分離後の上澄み液については、ほとんど顔料による赤い着色は認められなかった。すなわち、投入した顔料は、実質的に葉状シリカ２次粒子に固定されていることが確認された。
【００８８】
このスラリー状のコーティング組成物を、上記方法でガラス板及び濾紙に塗布し、赤色に着色されたシリカ被膜が形成された試験片とした。
当該試験片について、上記の被膜評価試験を行い、着色被膜の耐久性と色にじみ性を評価した。結果を表１に示した。
【００８９】
〔実施例８〕
（カチオン性水性分散顔料２）
葉状シリカ２次粒子の水スラリー（洞海化学工業社製、サンラブリーＬＦＳ  ＨＮ−０１０、平均粒径０．１μｍ、アスペクト比３０、比表面積３７０ｍ2／ｇ、シラノール基７５００μｍｏｌ／ｇ、固形分濃度８．２質量％、ｐＨ６．５）２０ｇを、５０ｍｌガラス瓶に採取し、カチオン性水性分散顔料(三国色素社製、プラスレッドＦＧＲ、固形分濃度：３３．７質量％)１．２ｇを、固形分比率（質量比）でシリカ：顔料が８０：２０となるように加えて、振とう機（イワキ社製、Ｖ−５シェーカー）を用いて毎分２００回で３０分間室温にて振とうさせ、顔料配合スラリー状の着色性コーティング組成物を得た。なお、当該組成物（スラリー）の遠心分離機を用いた固液分離後の上澄み液についてはほとんど顔料による赤い着色は認められなかった。すなわち、投入した顔料は、実質的に葉状シリカ２次粒子に固定されていることが確認された。
【００９０】
このスラリー状のコーティング組成物を、上記方法でガラス板及び濾紙に塗布し、赤色に着色されたシリカ被膜が形成された試験片とした。
当該試験片について、上記の被膜評価試験を行い、着色被膜の耐久性と色にじみ性を評価した。結果を表１に示した。
【００９１】
〔比較例１〕
実施例１の赤色顔料（カチオン性水性分散顔料１）を単独で塗布した試験片を調製し、被膜の評価を行い結果を表１に示した。耐水性試験では、水に浸漬直後から溶出が始まり、ほとんどの色素が溶出した。
当然のことながら、造膜性は全く認められず、鉛筆硬度や碁盤目剥離試験は行えなかった。
【００９２】
〔比較例２〕
実施例５の赤色染料（カチオン性水性染料）を水に溶解させて、染料単独で塗布した試験片を調製し、被膜の評価を行った結果を表１に示した。
耐水性試験では、水に浸漬直後から溶出が始まり、ほとんどの色素が溶出した。
【００９３】
〔比較例３〕
（カチオン性水性分散顔料３）
葉状シリカ２次粒子の水スラリーの代わりに、コロイダルシリカ（触媒化成工業社製、ＳＩ−３０、平均粒径１１ｎｍ、固形分濃度３０．０質量％、ｐＨ９．２）２０ｇを、５０ｍｌガラス瓶に採取し、カチオン性水性分散顔料(三国色素社製、プラスレッドＦＧＲ、固形分濃度：３３．７質量％)２．０ｇを、固形分比率（質量比）でシリカ：顔料が８０：２０となるように加えて、振とう機（イワキ社製、Ｖ−５シェーカー）を用いて毎分２００回、３０分間室温で振とうさせ、顔料配合スラリー状の着色被膜形成用コーティング組成物を得た。なお、当該組成物（スラリー）の遠心分離機を用いた固液分離を試みたが、分離は困難であり、透明の上澄み液を得ることはできなかった。
【００９４】
このスラリー状のコーティング組成物を、上記方法でガラス板及び濾紙に塗布したところ、造膜性のない赤色に着色されたシリカ被膜が形成され、これを試験片とした。
【００９５】
この試験片について、上記の被膜評価試験を行い、被膜の耐久性と色にじみ性を評価した。耐水性試験では、水に浸せきして２分後から溶出が始まり、ほとんどの顔料が溶出した。結果を表１に示した。
【００９６】
〔比較例４〕
（カチオン性水性分散顔料４）
葉状シリカ２次粒子の水スラリーの代わりに、Ａ型粉末シリカゲル（洞海化学工業社製、粉末ゲル、平均粒径１０μｍ、固形分９９％質量％以上、比表面積５１０ｍ2／ｇ）２ｇを、５０ｍｌガラス瓶に採取し、蒸留水１８ｇを投入してスラリー化した。次に、カチオン性水性分散顔料(三国色素社製、プラスレッドＦＧＲ、固形分濃度：３３．７質量％１．５ｇ)を、固形分比率（質量比）でシリカ：顔料が８０：２０となるように加えて、振とう機（イワキ社製、Ｖ−５シェーカー）を用いて毎分２００回、３０分室温で間振とうさせ、顔料配合スラリー状の着色被膜形成用コーティング組成物を得た。なお、当該組成物（スラリー）の静置沈降後の上澄み液には、顔料が残留して赤色を帯びており、投入した顔料は、ほとんどシリカゲルに固定化されていないと思われる。
【００９７】
このスラリー状のコーティング組成物を、上記方法でガラス板及び濾紙に塗布すると、赤色に着色されたシリカ粉体の被膜層が形成され、これを試験片とした。ただし、当該被膜層は、本発明の実施例のような強固な被膜ではなく、容易に剥離、剥落するもので、ほとんど造膜性はないものである。
【００９８】
この試験片について、上記の被膜評価試験を行い、着色被膜の耐久性と色にじみ性を評価した。耐水性試験では、水に浸せきした直後から溶出が始まり、ほとんどの色素が溶出した。結果を表１に示した。
【００９９】
【表１】
2005272494.tif 000002
＊注）「＜６Ｂ」は、被膜が６Ｂよりさらに鉛筆硬度が小さいことを示す。
【０１００】
上記表１に示されたように、本発明の着色シリカ被膜形成用コーティング組成物により形成された着色シリカ被膜は、なんら有機樹脂のバインダーを使用しないにかかわらず、硬度（被膜強度）、密着性、耐水性及び耐にじみ性に優れたものであることがわかる。このように、本発明の着色シリカ被膜においては、水溶性の染料又は顔料であっても当該シリカ被膜中に強く固定され、実質的に被膜より分離して溶出することがなくなるのである。
【０１０１】
このように、当該コーティング組成物により、印字や画像を形成した場合、当該印字や画像は擦って剥離するようなものでなく、耐水性があり、屋外での使用に耐えるものであり、また、これをインクジェットプリンタに適用した場合、紙等に印字したものが、特に受容層を形成しない紙であっても、裏写りするものでないことを示している。
【産業上の利用可能性】
【０１０２】
本発明のシリカ被膜形成用コーティング組成物によれば、なんら樹脂系のバインダーを含んでいないにかかわらず、硬度（被膜強度）、密着性、耐水性及び耐にじみ性に優れた着色被膜を形成することができるため、交通標識や道路白線標識作成のためのトラフィック塗料、耐熱性の要求される加熱容器や加熱配管の表示形成用塗料、さらには、産業用のインクジェット用インクとして、屋外における建築用壁面、広告看板等の用途に好適に使用することができるので、その産業上の利用可能性はきわめて大きい。